(57)【要約】【課題】ヒンジ機能を有する携帯機器に使用できる、長期耐久性に優れた樹脂ヒンジを提供する。【解決手段】摩擦係数が０．０５〜０．３である熱可塑性樹脂（Ａ）よりなる可動側カム部品と、熱可塑性樹脂（Ｂ）よりなる固定側カム部品を有し、該熱可塑性樹脂（Ａ）と該熱可塑性樹脂（Ｂ）の曲げ弾性率（ＡＳＴＭ、Ｄ７９０）の比（Ａ）／（Ｂ）が０．１〜１である樹脂ヒンジ。【選択図】なし【特許請求の範囲】
【請求項１】
摩擦係数が０．０５〜０．３である熱可塑性樹脂（Ａ）よりなる可動側カム部品と、熱可塑性樹脂（Ｂ）よりなる固定側カム部品を有し、該熱可塑性樹脂（Ａ）と該熱可塑性樹脂（Ｂ）の曲げ弾性率（ＡＳＴＭ、Ｄ７９０）の比（Ａ）／（Ｂ）が０．１〜１であることを特徴とする樹脂ヒンジ。
【請求項２】
前記熱可塑性樹脂（Ａ）の曲げ弾性率（ＡＳＴＭ、Ｄ７９０）が２０００〜４０００ＭＰａであり、前記熱可塑性樹脂（Ｂ）の曲げ弾性率（ＡＳＴＭ、Ｄ７９０）が４０００〜２００００ＭＰａであることを特徴とする請求項１に記載の樹脂ヒンジ。
【請求項３】
前記熱可塑性樹脂（Ａ）及び前記熱可塑性樹脂（Ｂ）がポリアセタール樹脂またはポリアセタール樹脂を含有するポリアセタール樹脂組成物であることを特徴とする請求項１または２に記載の樹脂ヒンジ。
【請求項４】
前記熱可塑性樹脂（Ａ）が、ポリアセタール樹脂とシリコーン化合物によってグラフト化されたポリオレフィン系樹脂からなるポリアセタール樹脂組成物（Ｉ）、又はエステル化合物と珪酸カルシウムを含有するポリアセタール樹脂組成物（ＩＩ）であることを特徴とする請求項１〜３のいずれか１項に記載の樹脂ヒンジ。
【請求項５】
前記熱可塑性樹脂（Ａ）が、オキシメチレン単位の繰返しよりなる線状重合体の片末端が、下記一般式（１）又は（２）で表されるアルコールへのアルキレンオキシド付加物及びカルボン酸へのアルキレンオキシド付加物より成る群から選ばれた化合物で封鎖された、末端基を除く数平均分子量が１００００〜５０００００のオキシアルキレンブロック共重合体とα−オレフィン共重合体からなるポリアセタール樹脂組成物（ＩＩＩ）であることを特徴とする請求項１〜３のいずれか１項に記載の樹脂ヒンジ。
【化１】
2007326924.tif 000008
（Ｒ1、Ｒ1’は水素、アルキル基、置換アルキル基、アリール基、置換アリール基より選ばれ、其々同一であってもよく異なっても良い。又、異なる炭素原子に結合したＲ1、Ｒ1’も其々同一であっても異なっていてもよい。Ｒ2は、アルキル基、置換アルキル基、アリール基、置換アリール基より選ばれる。ｍ＝２〜６、ｎ＝１〜１０００）
【請求項６】
前記熱可塑性樹脂（Ｂ）が、ポリアセタール樹脂と、カーボンファイバー又は炭酸カルシウムからなるポリアセタール樹脂組成物であることを特徴とする請求項１〜５のいずれか１項に記載の樹脂ヒンジ。
【発明の詳細な説明】
【技術分野】
【０００１】
本発明はヒンジ部品に関し、より詳しくはヒンジ機能を有する携帯機器に使用される樹脂ヒンジ部品に関する。
【背景技術】
【０００２】
折り畳み式携帯電話や電子手帳、電子辞書、パソコン及びビデオカメラなどのヒンジ機能を有する携帯機器は、小型化を目的に、液晶画面とキーボード部を折り畳む方式が採用されている。この折り畳み方式には必ずヒンジ部品が必要であり、現状、金属製のヒンジ部品が多く採用されている。金属製ヒンジの場合、金属同士の摺動性が悪い為にグリースを塗布する必要があり、長期間開閉作動を繰り返した場合、グリース切れによる摺動性が低下し長期耐久性に問題がある。また、設計の自由度が奪われ高性能化、軽量化も難しい。
【０００３】
近年、ヒンジ部品の軽量化、小型化、高性能化を目的に、金属ヒンジから樹脂ヒンジに切替えられつつある。しかしながら、一般的な樹脂の組み合わせでは、樹脂同士の摺動性が悪い為に摩擦係数が高く、摩擦係数の上昇と同時にヒンジ部品の磨耗量も増大し、長期耐久性に問題がある。摺動性低下を改善する目的でグリース塗布も検討されたが、金属ヒンジと同様にグリース切れの問題は改善されない。
【０００４】
折り畳み式携帯電話のヒンジに関しては、特許文献１〜３に提案されている。これら特許文献に記載されているのは、ヒンジ部品の構造についてであり、ヒンジ部品に使用される材料についての記載はない。
【０００５】
【特許文献１】特開平１０−３１１３２７号公報
【特許文献２】特開２０００−０２２７９０号公報
【特許文献３】特開２００１−３５５３７１号公報
【発明の開示】
【発明が解決しようとする課題】
【０００６】
本発明は、ヒンジ機能を有する携帯機器に使用できる、長期耐久性に優れた樹脂ヒンジを提供することを目的とする。
【課題を解決するための手段】
【０００７】
本発明者らは、上記課題を解決すべく鋭意検討した結果、特定の熱可塑性樹脂を組み合わせることでヒンジ耐久性を改良し、本発明に到達した。
【０００８】
即ち本発明の樹脂ヒンジは、摩擦係数が０．０５〜０．３である熱可塑性樹脂（Ａ）よりなる可動側カム部品と、熱可塑性樹脂（Ｂ）よりなる固定側カム部品を有し、該熱可塑性樹脂（Ａ）と該熱可塑性樹脂（Ｂ）の曲げ弾性率（ＡＳＴＭ、Ｄ７９０）の比（Ａ）／（Ｂ）が０．１〜１であることを特徴とする。
【発明の効果】
【０００９】
本発明の樹脂ヒンジは、折り畳み式携帯電話や電子手帳、電子辞書、パソコン及びビデオカメラなどの液晶画面の開閉性をスムーズにし、長期間使用しても磨耗すること無く、ノングリースレス化が実現できる。
【発明を実施するための最良の形態】
【００１０】
以下、本発明を詳細に説明する。
【００１１】
本発明の樹脂ヒンジ部品とは、折り畳み式携帯電話や電子手帳、電子辞書、パソコン及びビデオカメラなどのヒンジ機能を有する携帯機器のカム部品である。形状は特に制限するものではないが、１８０度間隔の山部と同じ１８０度間隔の谷部を備え、山部と谷部とは９０度よりも小さい位相差角度を持たせて形成し、山部と谷部間の傾斜を緩急２つの斜面を隣接して備えるカム部品である。このカム部品は、液晶画面開閉時はどちらか一方は可動し、一方は固定される。
【００１２】
可動側カム部品に使用する熱可塑性樹脂（Ａ）は、摩擦係数が０．０５〜０．３、好ましくは０．０５〜０．２５、より好ましくは０．０５〜０．２０である。摩擦係数が０．０５未満では、カム部品同士の摺動性が良すぎるためにカム部品の回転がスムーズに成り過ぎ、回転トルクが下がり好ましくない。一方、摩擦係数が０．３を超えると、カム部品同士の摩擦係数が高いためにカム部品の磨耗量が増大し、長期耐久性に問題がある。
【００１３】
また、熱可塑性樹脂（Ａ）と、固定側カム部品に使用する熱可塑性樹脂（Ｂ）の曲げ弾性率（ＡＳＴＭ、Ｄ７９０）の比（Ａ）／（Ｂ）は、０．１〜１、好ましくは０．１〜０．６、より好ましくは０．１〜０．４である。曲げ弾性率の比（Ａ）／（Ｂ）が０．１未満では、カム部品作動時に発生する作動音が大きくなる。一方、曲げ弾性率の比（Ａ）／（Ｂ）が１を超えると、可動側カム部品の磨耗量が増大し長期耐久性に問題がある。
【００１４】
曲げ弾性率の比（Ａ）／（Ｂ）を上記範囲とするために、熱可塑性樹脂（Ａ）の曲げ弾性率（ＡＳＴＭ、Ｄ７９０）は、好ましくは２０００〜４０００ＭＰａ、より好ましくは２５００〜３５００ＭＰａ、更に好ましくは２５００〜３０００ＭＰａである。また、熱可塑性樹脂（Ｂ）の曲げ弾性率（ＡＳＴＭ、Ｄ７９０）は、好ましくは４０００〜２００００ＭＰａ、より好ましくは５０００〜２００００ＭＰａ、更に好ましくは１００００〜２００００ＭＰａである。
【００１５】
熱可塑性樹脂（Ａ）（Ｂ）としては、ポリエチレンやポリプロピレンなどのオレフィン系樹脂、ポリスチレン、ＡＢＳ樹脂、ＰＭＭＡなどの汎用プラスチックや、ポリアセタール樹脂、ポリアミド樹脂、ポリブチレンテレフタレート樹脂、ポリカーボネート樹脂などの汎用エンジニアリング樹脂、ポリフェニレンサルファイド、ポリイミド、ポリアミドイミド、ポリアリレート、ポリエーテルエーテルケトンなどのスーパーエンジニアリングプラスチックの中から適宜選択することができ、中でもポリアセタール樹脂またはポリアセタール樹脂を含有するポリアセタール樹脂組成物が好適である。
【００１６】
本発明のポリアセタール樹脂とは、ホルムアルデヒド単量体、またはその３量体（トリオキサン）もしくは４量体（テトラオキサン）等の環状オリゴマーを原料として製造された実質的にオキシメチレン単位からなるオキシメチレンホモポリマーに末端安定化を行って得られたポリオキシメチレンホモポリマー、ならびに上記原料と、ヒンダードフェノール系酸化防止剤を１０〜５００ｐｐｍ添加したエチレンオキシド、プロピレンオキシド、エピクロルヒドリン、１，３−ジオキソラン、１，４−ブタンジオール、グリコールのホルマールやジグリコールのホルマール等の環状ホルマール等から製造された炭素数２〜８のオキシアルキレン単位を０．１〜２０質量％含有するオキシメチレン−オキシアルキレンコポリマーの末端安定化処理を行って得られたポリオキシメチレン−オキシアルキレンコポリマーが含まれる。また、分岐した構造の分子鎖よりなるオキシメチレン−オキシアルキレンコポリマー及びポリオキシメチレン（ＰＯＭ）ブロックを５０重量％以上と、オキシメチレンの繰り返し単位を５０重量％以上含むＰＯＭとは異なるポリマーブロック５０重量％未満とからなるブロックポリマーのようなオキシアルキレンブロック共重合体も含まれる。
【００１７】
熱可塑性樹脂（Ａ）の好ましい例としては、以下に述べるポリアセタール樹脂組成物（Ｉ）〜（ＩＩＩ）（Ｉ）が挙げられる。
【００１８】
＜ポリアセタール樹脂組成物（Ｉ）＞
ポリアセタール樹脂組成物（Ｉ）は、ポリアセタール樹脂とシリコーン化合物によってグラフト化されたポリオレフィン系樹脂からなる組成物である。
【００１９】
ポリオレフィン系樹脂とは、下記一般式（３）で表される少なくとも１種のオレフィン単位から構成されたポリオレフィン系樹脂である。
【００２０】
【化１】
2007326924.tif 000002
【００２１】
（Ｒ3、Ｒ4は水素、アルキル基、置換アルキル基、アリール基、置換アリール基、エーテル基より選ばれ、其々同一であってもよく異なっても良い。ｋ＝１０〜５００）
【００２２】
前記ポリオレフィン系樹脂には、芳香族ビニルモノマー単独若しくは活性水素含有ビニルモノマーとのグラフト変性されたポリエチレンも含まれる。
【００２３】
芳香族ビニルモノマーは、ベンゼン環を含むビニルモノマーであり、スチレン、メチルスチレン、エチルスチレンなどのアルキル基置換スチレンなどが含まれる。
【００２４】
活性水素含有ビニルモノマーは、２−ヒドロキシエチルメタクリレート、２−ヒドロキシプロピルメタクリレート、２−ヒドロキシエチルアクリレート、ヒドロキシプロピルアクリレート、２−ヒドロキシブチルメタクリレート、ｐ−ヒドロキシフェニルメタクリレート、ｐ−ヒドロキシベンジルメタクリレート、グリセリンモノメタクリレート、ポリエチレングリコールメタクリレート、ポリプロピレングリコールメタクリレートなどのα，β−不飽和カルボン酸の水酸基含有エステル、アクリル酸、メタクリル酸、アクリルアミド、アリルアミン、アリルアルコールなどである。
【００２５】
ポリエチレンとは、エチレン単位９０重量％以上及びブテン−１やプロピレンなどのビニルモノマー単位１０重量％以下からなるポリエチレンである。好ましくは、ポリエチレンワックス、低密度ポリエチレン、線状低密度ポリエチレン、高密度ポリエチレン、超高分子量ポリエチレンなどがあげられ、中でも数平均分子量が２〜５万のエチレンのホモポリマーである低密度ポリエチレンである。
【００２６】
シリコーン化合物としては、下記一般式（４）で表されるポリジメチルシロキサンに代表されるシリコーン化合物が挙げられる。
【００２７】
【化２】
2007326924.tif 000003
【００２８】
一般式（４）中のメチル基は、水素、アルキル基、フェニル基、エーテル基、エステル基や反応性置換基であるヒドロキシ基、アミノ基、エポキシ基、カルボキシル基、カルビノール基、メタクリル基、メルカプト基、フェノール基、ビニル基、アリール基、ポリエーテル基、フッ素含有アルキル基などを有する置換基で置換されていても良く、グラフトするためにはビニル基又はアリール基を有する置換基、好ましくはビニル基を有することが必要である。
【００２９】
また、一般式（４）中、ｎは平均重合度を示し、ｎ＝１０００〜１００００の範囲である。ｎが１０００未満や１００００を超える範囲は摺動性能が不十分となる可能性がある。また、環状低分子モノマーやオリゴマーの含有量を極力少なくしたものが好ましい。
【００３０】
シリコーン化合物によってグラフト化されたポリオレフィン系樹脂の含有量は、曲げ弾性率が上記範囲となるように適宜決定すればよいが、好ましくはポリアセタール樹脂１００量部に対して０．１〜５重量部である。
【００３１】
＜ポリアセタール樹脂組成物（ＩＩ）＞
ポリアセタール樹脂組成物（ＩＩ）は、エステル化合物と珪酸カルシウムを含有する組成物である。
【００３２】
エステル化合物としては、アルコール類と脂肪酸とのエステル化合物及びアルコール類とジカルボン酸とのエステル化合物が挙げられる。
【００３３】
アルコール類は、水酸基を１個有する１価アルコール及び水酸基を２〜６個有するグリコール類等を含む多価アルコールが挙げられる。具体的には、水酸基を１個有するアルコールとしては、メチルアルコール、エチルアルコール、プロピルアルコール、ブチルアルコール、アミルアルコール、ヘキシルアルコール、ヘプチルアルコール、オクチルアルコール、カプリルアルコール、ノニルアルコール、デシルアルコール、ウンデシルアルコール、ラウリルアルコール、トリデシルアルコール、ミリスチルアルコール、ペンタデシルアルコール、セチルアルコール、ヘプタデシルアルコール、ステアリルアルコール、ノナデシルアルコール、エイコシルアルコール、セリルアルコール、メリシルアルコール、アリルアルコール、クロチルアルコール、プロパギルアルコール、シクロペンタノール、シクロヘキサノール、ベンジルアルコール、シンナメルアルコール、フルフリルアルコール等が挙げられる。水酸基を２〜６個有する多価アルコールとしては、エチレングリコール、プロピレングリコール、ブチレングリコール、グリセリン、ヘキサントリオール、ペンタエリスリトール、アラビトール、リビトール、キシリトール、ソルバイト、ソルビトール、マンニトール等が挙げられる。
【００３４】
脂肪酸としては、飽和脂肪酸、不飽和脂肪酸の何れか１種以上である。具体的には、カプリン酸、ラウリン酸、トリデシル酸、ミリスチン酸、ペンタデシル酸、パルミチン酸、ヘプタデシル酸、ステアリン酸、ノナデカン酸、アラキン酸、ベヘン酸、リグリセリン酸、セロチン酸、モンタン酸、メリシン酸、セロプラス酸、ウンデシレン酸、オレイン酸、エライジン酸、セトレイン酸、エルカ酸、ブラシジン酸、ソルビン酸、リノール酸、リノレン酸、アラキドン酸、プロピオール酸、ステアロール酸等が挙げられる。
【００３５】
ジカルボン酸としては、シュウ酸、マロン酸、コハク酸、グルタル酸、アジピン酸、ピメリン酸、スペリン酸、アゼライン酸、セバシン酸、マレイン酸、フマル酸、フタル酸、イソフタル酸、テレフタル酸等を挙げることができる。
【００３６】
エステル化合物の含有量は、曲げ弾性率が上記範囲となるように適宜決定すればよいが、好ましくはポリアセタール樹脂１００量部に対して０．１〜５重量部である。
【００３７】
珪酸カルシウムは、ニ酸化珪素（ＳｉＯ2）と酸化カルシウム（ＣａＯ）からなり、それぞれの配合比が、ニ酸化珪素３０〜７０重量％、酸化カルシウム２０〜６０重量％の比重２．０〜２．５の白色微粉末が挙げられる。
【００３８】
珪酸カルシウムの含有量は、曲げ弾性率が上記範囲となるように適宜決定すればよいが、好ましくはポリアセタール樹脂１００量部に対して１〜５０重量部である。
【００３９】
＜ポリアセタール樹脂組成物（ＩＩＩ）＞
ポリアセタール樹脂組成物（ＩＩＩ）は、オキシメチレン単位の繰返しよりなる線状重合体の片末端が、下記一般式（１）又は（２）で表されるアルコールへのアルキレンオキシド付加物及びカルボン酸へのアルキレンオキシド付加物より成る群から選ばれた化合物で封鎖された、末端基を除く数平均分子量が１００００〜５０００００のオキシアルキレンブロック共重合体とα−オレフィン共重合体からなる組成物である。
【００４０】
【化３】
2007326924.tif 000004
【００４１】
（Ｒ1、Ｒ1’は水素、アルキル基、置換アルキル基、アリール基、置換アリール基より選ばれ、其々同一であってもよく異なっても良い。又、異なる炭素原子に結合したＲ1、Ｒ1’も其々同一であっても異なっていてもよい。Ｒ2は、アルキル基、置換アルキル基、アリール基、置換アリール基より選ばれる。ｍ＝２〜６、ｎ＝１〜１０００）
【００４２】
α−オレフィン共重合体としては、エチレンとα−オレフィンとの共重合体で、数平均分子量（Ｍｎ）が５００〜４０００の分子鎖に極性基を持たない炭化水素系合成油が挙げられる。
【００４３】
α−オレフィン共重合体の含有量は、曲げ弾性率が上記範囲となるように適宜決定すればよいが、好ましくはオキシアルキレンブロック共重合体１００量部に対して０．１〜１０重量部である。
【００４４】
熱可塑性樹脂（Ｂ）の好ましい例としては、ポリアセタール樹脂と、例えばカーボンファイバー、ガラスファイバー、ガラスビーズ、チタン酸カリウイスカー、ウェラストナイト、炭酸カルシウムなどの無機系充填材とからなるポリアセタール樹脂組成物が挙げられ、中でもポリアセタール樹脂と、カーボンファイバーまたは炭酸カルシウムからなるポリアセタール樹脂組成物が好適である。無機系充填材の含有量は、曲げ弾性率が上記範囲となるように適宜決定すればよいが、好ましくはポリアセタール樹脂１００量部に対して１〜５０重量部である。
【００４５】
本発明の樹脂ヒンジ部品の成形方法は特に指定するものではなく、一般に用いられている射出成形によって得ることができる。
【実施例】
【００４６】
以下、本発明を実施例により更に具体的に説明する。
【００４７】
尚、本実施例において使用した成分は以下のとおりである。
【００４８】
（Ａ）ポリアセタール系樹脂
（Ａ−１）
１，３−ジオキソランを０．５モル％共重合成分として含む、曲げ弾性率２９００ＭＰａでメルトフローレート値が１０ｇ／１０ｍｉｎ（ＡＳＴＭ、Ｄ１２３８、条件Ｅ）のポリオキシメチレンコポリマー。
【００４９】
（Ａ−２）
１，３−ジオキソランを２モル％共重合成分として含む、曲げ弾性率２３００ＭＰａでメルトフローレート値が１０ｇ／１０ｍｉｎ（ＡＳＴＭ、Ｄ１２３８、条件Ｅ）のポリオキシメチレンコポリマー。
【００５０】
（Ａ−３）
１，３−ジオキソランを６モル％共重合成分として含む、曲げ弾性率１９００ＭＰａでメルトフローレート値が１０ｇ／１０ｍｉｎ（ＡＳＴＭ、Ｄ１２３８、条件Ｅ）のポリオキシメチレンコポリマー。
【００５１】
（Ａ−４）
ポリアセタールホモポリマーの末端基が、プロピレンオキサイド（４０モル）付加したステアリルアルコール基とアセチル基からなるメルトフローレートが１５ｇ／１０分のポリアセタールブロックコポリマー（曲げ弾性率：２６００ＭＰａ、末端基を除く数平均分子量：５００００）。
【００５２】
（Ａ−５）
ポリオキシメチレンコポリマー（Ａ−２）とカーボンファイバーを溶融混練して得られたポリアセタール樹脂（曲げ弾性率：７０００ＭＰａ）。
【００５３】
（Ａ−６）
ポリオキシメチレンコポリマー（Ａ−２）とカーボンファイバーを溶融混練して得られたポリアセタール樹脂（曲げ弾性率：１４０００ＭＰａ）。
【００５４】
（Ａ−７）
ポリオキシメチレンコポリマー（Ａ−２）と炭酸カルシウム（平均粒径：５μｍ）を溶融混練して得られたポリアセタール樹脂（曲げ弾性率：４５００ＭＰａ）。
【００５５】
（Ｂ）シリコーン化合物によってグラフト化されたポリオレフィン系樹脂
（Ｂ−１）
ラボ・プラストミル（東洋精機（株）製）を用いて、５重量％の酢酸ビニルを含有する溶融指数ＭＩ値（ＡＳＴＭ，Ｄ１２３８、条件Ｅ）５ｇ／１０ｍｉｎの低密度ポリエチレン３６ｇと下記式（５）で示されるシリコーン化合物２４ｇ及び２，５−ジメチル−２，５−ジ（ｔ−ブチルパーオキシ）ヘキサン０．０５ｇを加えて、温度１８０℃、回転数６０ｒｐｍで３０分間溶融混練することによってポリエチレンにシリコーン化合物がグラフトした樹脂が得られた。
【００５６】
【化４】
2007326924.tif 000005
【００５７】
（式中のメチル基が、シリコーン１００モルに対して、４モルがジメチルビニル基で置換されたシリコーン化合物）
【００５８】
（Ｂ−２）
ラボ・プラストミル（東洋精機（株）製）を用いて、５重量％のメチル−メタクリレートを含有する溶融指数ＭＩ（ＡＳＴＭ−Ｄ１２３８、条件Ｅ）５ｇ／１０ｍｉｎのエチレン−メチルメタクリレート共重合体３０ｇと下記式（６）で示されるシリコーン化合物３０ｇ及び２，５−ジメチル−２，５−ジ（ｔ−ブチルパーオキシ）ヘキサン０．４ｇを加えて、温度１８０℃、回転数６０ｒｐｍで２０分間溶融混練することによってポリオレフィンにシリコーン化合物がグラフトした樹脂が得られた。
【００５９】
【化５】
2007326924.tif 000006
【００６０】
（式中のメチル基が、シリコーン１００モルに対して、５モルがジメチルビニル基で置換されたシリコーン化合物）
【００６１】
（Ｃ）その他化合物
（Ｃ−１）
液状のエチレンとα―オレフィン共重合体
（数平均分子量（Ｍｎ）＝２５００）
（Ｃ−２）
セチルミリステート
（Ｃ−３）
珪酸カルシウム（平均粒子径：５μｍ）
【００６２】
また、本実施例における評価方法は以下のとおりである。
【００６３】
［摩擦係数測定］
鈴木式スラスト摩擦試験機を用いて、同材同士の摩擦係数を測定した。測定条件は、以下の通りとした。
【００６４】
面圧：１．５ｋｇｆ／ｃｍ2
滑り速度：６０ｃｍ／ｓｅｃ
試験環境温度：２３℃
【００６５】
＜ヒンジ耐久性試験＞
図２に示す様に、カム機構部品に４ｋｇ・ｃｍのトルクを加え、３０回／秒の速度で回転させる。試験開始後、５０００回、１万回、２万回、５万回に達した時のカム機構部品（左右２個）の重量変化（％）と作動音が発生した時の回数を観察した。
【００６６】
＜実施例１＞
ポリアセタール樹脂（Ａ−１）１００重量部に対して、シリコーン化合物によってグラフト化されたポリオレフィン系樹脂（Ｂ−１）１重量部をブレンダーで均一ブレンドした後、２００℃に設定されたＬ／Ｄ＝４２の２５ｍｍφ二軸押出機を用いてスクリュー回転数２００ｒｐｍ、１０ｋｇ／ｈｒで溶融混練を行った。押出された樹脂はストランドカッターでペレット化し、図１に示す可動側カム部品１を成形した。一方、ポリアセタール樹脂（Ａ−６）を用いて固定側カム部品２を成形した。結果を表１に示した。
【００６７】
＜実施例２〜７、比較例１〜３＞
熱可塑性樹脂の組成を表１に示す様に変更した以外は、実施例１と全く同様にカム部品を成形した。結果を表１に示す。
【００６８】
＜比較例４＞
比較例２で成形したカム部品にオレフィン系グリースを塗布し、ヒンジ耐久性試験を行った。結果を表１に示す。
【００６９】
【表１】
2007326924.tif 000007
【産業上の利用可能性】
【００７０】
本発明の樹脂ヒンジは、折り畳み式携帯電話や電子手帳、電子辞書、パソコン及びビデオカメラなどのヒンジ機構を有する携帯機器のヒンジ部品として好適に使用できる。
【図面の簡単な説明】
【００７１】
【図１】実施例で製造した樹脂製ヒンジ部品を示す図である。
【図２】図１の樹脂製ヒンジ部品の耐久性試験方法を示す図である。
【符号の説明】
【００７２】
１  可動側カム部品
２  固定側カム部品
３  金属シャフト
【図１】
2007326924.tif 000009
【図２】
2007326924.tif 000010